(57)【要約】【課題】６価クロム、３価クロム、鉛、カドミウム、ニッケル、水銀、砒素、セレン等の有害重金属を含む化合物を安価に効率よく低減する有害重金属低減材を提供する。【解決手段】カルシウムフェライトを含有してなる有害重金属低減材。本発明の有害重金属低減材を用いることにより、６価クロムを始めとする各種有害重金属を低減して溶出を抑制できる。本発明の有害重金属低減材は、化学及び金属分野等において発生する、有害重金属によって汚染された水や土壌を浄化する有害重金属低減用途に適する。【選択図】　　なし【特許請求の範囲】
【請求項１】
カルシウムフェライトを含有してなる有害重金属低減材。
【請求項２】
生石灰を含有してなる請求項１記載の有害重金属低減材。
【請求項３】
生石灰／カルシウムフェライトの質量比が１．０以上であることを特徴とする請求項２記載の有害重金属低減材。
【請求項４】
カルシウムフェライトのＦｅ２Ｏ３成分と、酸化物換算のイオウＳＯ３のモル比ＳＯ３／Ｆｅ２Ｏ３が３．０以下であることを特徴とする請求項１〜３のうちの１項に記載の有害重金属低減材。
【請求項５】
請求項１〜４記載のうちの１項に記載の有害重金属低減材を用いることを特徴とする有害重金属低減方法。
【発明の詳細な説明】
【０００１】
【発明の属する技術分野】
本発明は、有害重金属を含有した粘性土、ヘドロ、軟弱地盤等の高含水土を短期間に硬化させ、有害重金属の溶出を抑える有害重金属低減材に関する。また、本発明における部や％は、特に規定のない限り質量基準である。
【０００２】
【従来の技術と課題】
有害重金属を含有する産業廃棄物や産業排水の処理に関連する問題は、我々の生活と密着している。そして、有害重金属としては、メッキ工場やステンレス製鋼業等の廃棄物としてのクロム化合物、Ｎｉ−Ｃｄ電池におけるカドミウム、半導体産業における砒素、セレン等が挙げられる。
【０００３】
これらの有害重金属を含有する産業廃棄物の処理問題は、この分野に携わる技術者のみならず、一般の人々も高い関心を持つようになってきた。
【０００４】
有害重金属とは、カドミウム、鉛、３価クロム、６価クロム、鉛、砒素、ニッケル、水銀、及びセレン等であり、これらの有害重金属には、例えば環境基本法、環境庁告示第４６号（土壌の汚染に係る環境基準）、環境庁告示第５９号（水質汚濁に係る環境基準）、水質汚濁防止法、廃棄物処理法、及び生活環境保全条例等の多くの環境基準が制定されており、あらゆる環境中における有害重金属量が厳しく規制されている。これらの環境基準を遵守するためには、有害重金属を含む化合物を分解、吸着、除去等の方法で低減する方法が求められてきた。
【０００５】
これらの有害重金属のうち、６価クロムは、メッキ工場をはじめとする各種化学工場の原廃液や、生コンクリート工場の原廃水中等に含まれているが、生体系に与える影響が大きく、また、移動速度が速く、不溶化が難しいことから、特に問題視されている。
【０００６】
そこで、これまでに６価クロムを無害化する方法として、水溶性の第一鉄塩を添加する方法が提案されている（特開昭４７−０３１８９４号公報、特開昭４８−０８３１１４号公報、特開昭４９−０１６７１４号公報等）。
【０００７】
しかしながら、水溶性の第一鉄塩は、６価クロムを３価に還元して不溶化する効果があるが、非常に高価である。また、初期の無害化には優れるものの、空気中の酸素と容易に反応して酸化し還元作用が失われるため、長期的な効果は期待できないという課題があった。
【０００８】
さらに、セメント等により固定化する方法も提案されている（特開昭５６−０９５３９９号公報等）。しかしながら、セメントは、その硬化に伴って６価クロム等の有害重金属を固定化するため、硬化するまでの若材齢においての効果はほとんど期待できない。またセメントが硬化した後であっても、６価クロムと６価クロム以外の、両方の重金属を含有する廃棄物を処理する場合には、６価クロムに対し選択的に反応するわけではないため、その固定化性能が十分でないという課題があった。
【０００９】
また、石灰系固化材を土壤に散布する方法も知られている（特開平０９−０７１７７７号公報等）。この方法は生石灰の消化反応により短期間で脱水効果が得られるものであり、有害重金属を固定する固化材としての機能を有しているものの、６価クロムの低減効果が必ずしも十分でないことがあるという課題があった。
【００１０】
カルシウムアルミネート化合物により重金属を固定化する方法も知られている（特開２００２−１５３８３６号公報等）。この方法は有害重金属を低減する効果は高いが、カルシウムアルミネート化合物が土壤中の水分と反応し、凝集してダマができやすく、微粉のままで土壤と均一に混合しにくいという課題があった。
【００１１】
そこで本発明者らは上記課題を鑑み種々検討した結果、カルシウムフェライトを含有する有害重金属低減材を用いることにより、土壤や廃液等の各種有害重金属を素早く固定して溶出量を低減することが可能であることを見出し、本発明を完成させるに至った。
【００１２】
【課題を解決するための手段】
即ち、本発明は、カルシウムフェライトを含有してなる有害重金属低減材であり、生石灰を含有してなる該有害重金属低減材であり、生石灰／カルシウムフェライトの重量比が１．０以上であることを特徴とする該有害重金属低減材であり、カルシウムフェライトのＦｅ２Ｏ３成分と、酸化物換算のイオウＳＯ３のモル比ＳＯ３／Ｆｅ２Ｏ３が３．０以下であることを特徴とする該有害重金属低減材であり、該有害重金属低減材を用いることを特徴とする有害重金属低減方法である。
【００１３】
【発明の実施の形態】
以下、本発明を詳細に説明する。
【００１４】
本発明で使用するカルシウムフェライトとは、ＣａＯを含む原料とＦｅ２Ｏ３を含む原料を混合して、１，０００〜１，６００℃で熱処理をして得られる水和活性を有する物質の総称であって、ＣａＯ及びＦｅ２Ｏ３の一部がアルカリ金属化合物、アルカリ土類金属化合物、アルカリハロゲン化物、及びアルカリ土類金属ハロゲン化物等で置換された物質でもよい。
【００１５】
鉱物形態としては結晶質、非晶質のいずれであっても良い。カルシウムフェライトの結晶相としては、ＣａＯをＣ、Ｆｅ２Ｏ３をＦと表記したとき、たとえばＣＦ、Ｃ２Ｆ等の組成の結晶相がある。
【００１６】
本発明におけるカルシウムフェライトの組成は特に限定されないが、ＣａＯ（Ｃ）及びＦｅ２Ｏ３（Ｆ）のモル比Ｃ／Ｆが１〜２であることが好ましい。Ｃ／Ｆ比が２を超えると、水分と接触した時にカルシウムフェライトがただちに凝集し、土中に均一に分散しない場合がある。また、Ｃ／Ｆ比が１未満では有害重金属低減効果が低下することがある。
【００１７】
本発明におけるカルシウムフェライトと生石灰の配合は特に制限されないが、生石灰２０〜９９部、カルシウムフェライトが８０〜１部が好ましく、生石灰５０〜９５部、カルシウムフェライトが５０〜５部がより好ましい。カルシウムフェライトが１部未満では有害重金属低減効果が充分に得られない場合がある。
【００１８】
カルシウムフェライトの粒度は特に限定されるものではないが、ブレーン比表面積で５００ｃｍ２／ｇ以上が好ましく、２，０００〜６，０００ｃｍ２／ｇがより好ましい。カルシウムフェライトの粒度が５００ｃｍ２／ｇ未満では有害重金属の固定性能や初期強度発現性が低下する場合がある。また、６，０００ｃｍ２／ｇを超えると過剰な粉砕動力が必要となり、不経済である。
【００１９】
本発明で使用する生石灰は特に限定されるものではなく、市販されている生石灰を使用しても良く、石灰石を焼成しても良いが、純度は高い方が好ましく、ＪＩＳ規格品では２号品が好ましく、１号品がより好ましい。
【００２０】
生石灰の粒度は特に限定されるものではないが、ブレーン比表面積で５００ｃｍ２／ｇ以上が好ましく、２，０００ｃｍ２／ｇ以上がより好ましい。生石灰はＢＥＴ比表面積で１００ｍ２／ｇを超える超微粉が市販されているが、このような超微粉であっても使用可能である。また、生石灰の粒度が５００ｃｍ２／ｇ未満では初期強度発現性が低下する場合がある。
【００２１】
本発明の有害重金属低減材は、カルシウムフェライトの他に、Ａｌ２Ｏ３、Ｆｅ２Ｏ３、ＳｉＯ２、ＭｇＯ、Ｎａ２Ｏ、Ｋ２Ｏ、Ｌｉ２Ｏ、Ｆ、Ｃｌ、Ｐ２Ｏ５、Ｂ２Ｏ３、ＴｉＯ２等の化合物が共存してもよい。ただし、イオウ、特に硫酸態イオウ（ＳＯ４２−イオン）は本発明の有害重金属低減材の６価クロム低減効果を阻害するため、含有量が少ないことが好ましい。すなわち、カルシウムフェライトのＦｅ２Ｏ３成分と酸化物換算のイオウＳＯ３のモル比でＳＯ３／Ｆｅ２Ｏ３を３．０以下とすることが好ましく、０．５以下とすることがより好ましい。
【００２２】
また、本発明の有害重金属低減材には各種カルシウムアルミネート類や酸化鉄等が共存する場合があるが、本発明の目的を実質的に阻害しない範囲では特に問題とはならない。それらの化合物の具体例としては、例えば、Ｆｅ２Ｏ３、Ｆｅ３Ｏ４等の酸化鉄、及び消石灰等が挙げられる。
【００２３】
本発明の有害重金属低減材には、本発明の目的を損ねない範囲で、従来固化材に使用されている材料、たとえば普通、早強、超早強、低熱及び中庸熱等の各種ポルトランドセメント、高炉セメント等の各種セメント類、高炉水砕スラグや高炉徐冷スラグ等のスラグ類、カオリン、マイカ、ベントナイト等の粘土化合物類、ゼオライトやアパタイト等の金属イオン交換体類、キレート化合物等を併用することも可能である。
【００２４】
本発明の効果を損なわない範囲で還元剤を併用することは、有害重金属の固定効果を高める観点から好ましい。還元剤としては、塩化鉄（ＩＩ）や硝酸鉄（ＩＩ）等の２価の鉄塩や、塩化チタン（ＩＩＩ）等の３価のチタン塩、亜硫酸ナトリウム、亜硫酸カリウム、及び亜硫酸カルシウム等の亜硫酸塩、亜硫酸水素ナトリウムや亜硫酸水素カリウム等の亜硫酸水素塩、硫化ナトリウム、硫化カリウム、硫化カルシウム、及び硫化アンモニウム等の硫化物、チオ硫酸ナトリウムやチオ硫酸カリウム等のチオ硫酸塩、二酸化硫黄や硫黄、チオ尿素ならびに泥炭や亜炭等があり、これらのうち、イオウを含まず、少量使用で有害重金属の固定化率が高い２価の鉄塩（ＩＩ）の使用が好ましい。
【００２５】
また、本発明では通常の有害重金属低減材に用いられる添加剤、たとえば緩衝剤のようなｐＨ調整剤等を併用することも可能である。
【００２６】
本発明の有害重金属低減材の使用方法としては、例えば汚染土壌の浄化に用いるのであれば（１）土壤に混合又は散布する、（２）多量の水中に分散させて土壤に注入する、（３）セメントコンクリートや土壤と混合して固化材として使用する、等の方法を用いることができる。
【００２７】
また、本発明の有害重金属低減材を、汚染された水の有害重金属低減に用いるのであれば、水中に投入、攪拌混合の後に、固相を濾過又はデカンテーション等の方法で取除くことにより、汚染された水の有害重金属量を低減することができる。
【００２８】
【実施例】
実験例１
表１に示すように生石灰とカルシウムフェライトの配合割合を変化させた有害金属低減材を調製した。一方、関東ローム土と６価クロム標準溶液を用いて６価クロム含有量５０ｍｇ／ｋｇ（ドライベース）とした汚染土壤を作製した。この汚染土壌１ｍ３に対し、表１に示す有害金属低減材を１００ｋｇの割合でそれぞれ添加・混合して固化体を作製し、材齢１日及び３日の一軸圧縮強度と、固化体から溶出する６価クロム濃度を測定した。結果を表１に示す。なお使用した生石灰とカルシウムフェライトの粉末度はいずれもブレーン比表面積値６，０００ｃｍ２／ｇとした。
【００２９】
＜使用材料＞
生石灰：市販品、ＣａＯ含有量９２．０％、ブレーン比表面積値６，０００ｃｍ２／ｇ
カルシウムフェライトａ：Ｃ２Ｆ（ＣａＯ：Ｃ、Ｆｅ２Ｏ３：Ｆと略記）組成の結晶質、ブレーン比表面積値６，０００ｃｍ２／ｇ
カルシウムフェライトｂ：ＣＦ組成の結晶質、ブレーン比表面積値６，０００ｃｍ２／ｇ
６価クロム標準溶液：関東化学社製Ｃｒ標準溶液、１，０００ｍｇ／リットル
【００３０】
＜試験方法＞
一軸圧縮強度：「セメント系固化材による安定処理土の試験方法」に準拠
６価クロム濃度：環境庁告示第４６号法に準じて測定
【００３１】
【表１】
2004130240.tif 000002
注：表中のＮＤは検出下限以下であることを示す。
【００３２】
実験例２
生石灰とカルシウムフェライトの粉末度を表２に示すように変化させたこと以外は実験例１と同様に行った。結果を表２に示す。生石灰とカルシウムフェライトの配合割合は生石灰８０部、カルシウムフェライト２０部である。
【００３３】
【表２】
2004130240.tif 000003
注：表中のＮＤは検出下限以下であることを示す。
【００３４】
実験例３
表３に示すＳＯ３／Ｆｅ２Ｏ３モル比となるように半水セッコウを添加した有害重金属低減材を調製したこと以外は実験例２と同様に行った。
【００３５】
【表３】
2004130240.tif 000004
注：表中のＮＤは検出下限以下であることを示す。
【００３６】
実験例４
有害重金属の種類を表４に示すように変化させたこと以外は実験例２と同様に行った。結果を表４に示す。
【００３７】
＜使用材料＞
セレン標準溶液　　：関東化学社製Ｓｅ標準溶液、１，０００ｍｇ／リットル
カドミウム標準溶液：関東化学社製Ｃｄ標準溶液、１，０００ｍｇ／リットル
【００３８】
【表４】
2004130240.tif 000005
注：表中のＮＤは検出下限以下であることを示す。
【００３９】
【発明の効果】
本発明の有害重金属低減材を用いることにより、６価クロムを始めとする各種有害重金属を低減して溶出を抑制できる。本発明の有害重金属低減材は、化学及び金属分野等において発生する、カドミウム、鉛、３価クロム、６価クロム、鉛、砒素、ニッケル、水銀、及びセレン等の有害重金属によって汚染された水や土壌を浄化する有害重金属低減用途に適する。